(57)【特許請求の範囲】
【請求項１】
台金の接点が当接する部分に、該接点が嵌まり込む凹部を形成し、
前記台金に沿った形状をなし、該台金を位置決め保持する保持凹部と、該保持凹部内に形成された、前記接点を嵌め込む嵌合凹部とを有する治具を用いて、該治具の前記嵌合凹部に前記接点を嵌め込んだ後、前記保持凹部に前記台金を挿入すると共に、前記台金の前記凹部に前記接点を嵌まり込ませて、前記接点及び前記台金を重ね合わせて支持し、
前記台金の前記接点とは反対側の面の前記接点に対応する位置に、所定速度で回転しかつ治具に対して進退動作する回転ツールを回転させながら押し込んで、前記回転ツールと前記台金との摩擦熱により、前記接点と前記台金との接合面を加熱して固相拡散接合又は液相拡散接合により接合させた後、
前記回転ツールを前記台金から後退させることを特徴とする電気接触子の製造方法。
【請求項２】
（１）前記接点と前記台金との間にろう材を介在させる、（２）前記接点と前記台金の少なくとも一方の接合面にめっき層を形成する、及び（３）前記接点の接合面にＡｇ又はＡｇ合金板を接合させる、という手段の少なくとも1つを採用することにより、前記接点と前記台金との間に、ろう材、めっき層、Ａｇ板及びＡｇ合金板から選ばれた少なくとも1種のインサート金属を介在させて、前記接合作業を行う請求項１記載の電気接触子の製造方法。
【請求項３】
前記凹部の内底面には、更に深い溝が部分的に形成されている請求項１又は２に記載の電気接触子の製造方法。
【請求項４】
前記溝は、前記凹部の内底面の周縁に沿って枠状に形成されている請求項３記載の電気接触子の製造方法。
【発明の詳細な説明】
【技術分野】
【０００１】
本発明は、電磁開閉器、電磁接触器、回路遮断器などに用いられる、電気接触子の製造方法に関する。
【背景技術】
【０００２】
例えば、電磁開閉器、電磁接触器、回路遮断器などの電気接触子は、可動側接点と固定側接点とが接離して、電気回路が開閉することにより、電気的接続のＯＮ，ＯＦＦ動作がなされるようになっている。これらの各接点は、所定形状をなした可動側台金及び固定側台金にそれぞれ接合されて支持されている。
【０００３】
従来、台金と接点とを接合させるにあたり、溶接による接合や、機械的な手段による接合などが行われていた。
【０００４】
機械的な手段による接合としては、例えば、かしめ方法やクラッド方法などが挙げられるが、機械的な手段による接合では、接点と台金の接合面積を十分確保しにくいので、電流容量が小さいものに限られる傾向があった。
【０００５】
これに対し、溶接による接合であれば、接点と台金の接合面積を十分確保できる。このため、電流容量が大きなものに対しては、溶接による接合が用いられる傾向にある。溶接方法としては、例えば、超音波溶接、抵抗加熱ろう付、抵抗スポットろう付、抵抗スポット溶接、炉中ろう付、高周波加熱ろう付などが挙げられる。これらの溶接方法のうち、比較的小型の接点（例えば、５ｍｍ角（縦５ｍｍ×横５ｍｍ）の面積）の接合では、超音波溶接、抵抗スポット溶接などが一般的に用いられている。
【０００６】
しかしながら、超音波溶接の場合、接点及び台金の材質の組み合わせによっては、接点と台金との接合性が変わり、接合強度のばらつきが生じてしまうことがあった。接点と台金との接合強度にばらつきが発生すると、接点の電気的開閉寿命に影響が及ぶ。
【０００７】
また、抵抗スポット溶接では、極めて短時間で大電流を流して接合するために接合面積が大きくなるほど接合強度がばらつき易いという問題があった。
【０００８】
ところで、金属部材同士を接合するための接合方法として、近年、摩擦攪拌接合という接合技術が用いられつつある。摩擦攪拌接合は、先端にピンを突設したツールを、回転させながら接合すべき部材同士の接合部に押し込み、摩擦熱で部材を加熱・軟化させつつ、ピンでツール周囲の部材を攪拌して塑性流動を生じさせて、この塑性流動を介して部材同士を接合させる方法である。
【０００９】
この種の摩擦攪拌接合を行うための装置として、下記特許文献１には、先端部に、軸線に沿って突出するピンを有する接合ツールと、接合ツールをその軸線まわりに回転させる回転用モータと、接合ツールをその軸線方向に移動させる移動用モータとを有し、回転用モータで接合ツールを回転させながら、移動用モータで接合ツールをその軸線方向に移動させ、重ねられた被接合物の所定の接合点に、ピンを押しつけ、摩擦熱でピン周囲の被接合物を加熱、軟化させてピンを挿入し、回転するピンで接合点付近の被接合物を攪拌し、被接合物を接合点で一体化させた後、移動用モータで接合ツールを軸線に沿って引き抜くことによって、被接合物を接合点でスポット接合する接合装置が開示されている。
【特許文献１】特開２００１−３１４９８２号公報
【発明の開示】
【発明が解決しようとする課題】
【００１０】
摩擦攪拌接合では、部材を摩擦攪拌して塑性流動させているので、塑性流動した部材が、接合面からはみ出して外観が損なわれるばかりか、部品への取り付けが困難になることがあった。また、塑性流動により両部材を接合するには、ツールの先端を両部材の接合面近傍まで挿入する必要があるので、ツール先端部による被接合物の排除される体積が増え、被接合物の幅方向への変形や厚さ方向への盛上りなどが目立ちはじめ、後工程での部品組立において本来の組立許容精度を満足しないことがあった。
【００１１】
更に上記接合装置では、被接合物を重ねた状態にして、ツールによる摩擦攪拌接合を行うわけであるが、被接合物が、例えば、電気接触子を構成する接点と台金のように、一方が大きなもので、他方がそれに部分的に接合するような小さなものである場合には、台金の所定位置に接点が整合するように、両者を位置合わせしつつ慎重に重ね合わせる必要があり、その作業に時間がかかるという問題があった。
【００１２】
したがって、本発明の目的は、接点と台金との接合強度の安定性が高く、きれいな接合面を有する電気接触子を生産性よく製造できる電気接触子の製造方法を提供することにある。
【課題を解決するための手段】
【００１３】
上記目的を達成するため、本発明の電気接触子の製造方法は、
台金の接点が当接する部分に、該接点が嵌まり込む凹部を形成し、
前記台金に沿った形状をなし、該台金を位置決め保持する保持凹部と、該保持凹部内に形成された、前記接点を嵌め込む嵌合凹部とを有する治具を用いて、該治具の前記嵌合凹部に前記接点を嵌め込んだ後、前記保持凹部に前記台金を挿入すると共に、前記台金の前記凹部に前記接点を嵌まり込ませて、前記接点及び前記台金を重ね合わせて支持し、
前記台金の前記接点とは反対側の面の前記接点に対応する位置に、所定速度で回転しかつ治具に対して進退動作する回転ツールを回転させながら押し込んで、前記回転ツールと前記台金との摩擦熱により、前記接点と前記台金との接合面を加熱して固相拡散接合又は液相拡散接合により接合させた後、
前記回転ツールを前記台金から後退させることを特徴とする。
【００１４】
上記発明によれば、台金の接点とは反対側の面の接点に対応する位置を、回転ツールを回転させながら押し込んで、回転ツールと台金との摩擦熱により、接点と台金との接合面を局部的に加熱して固相拡散接合又は液相拡散接合により接合させるので、台金の内部深くまで軟化又は溶融することはなく、台金の変形を最小限に抑えることができると共に、接合作業を比較的短時間で効率よく行うことができる。ここで、台金と接点との間にろう材などの融点の低い金属層を介在させない場合は、固相拡散接合により接合がなされ、該金属層を介在させる場合は、液相拡散接合により接合がなされる。
また、台金の接点が当接する部分に、接点が嵌まり込む凹部を形成することで、台金と接点とを重ね合わせる際に、接点を台金の凹部に嵌り込ませることにより位置合わせできるので、両者の位置合わせが容易になる。また、接合面の金属は、該凹部内に保持されて接点の外方にはみ出すことを防止できるので、きれいな接合面が得られ、はみ出した金属によって部品への取付けが困難になることを防止できる。更には、接点が台金の凹部に嵌まり込んだ状態で台金と接合されるので、接点と台金との接合強度の安定性を高めることができる。
【００１５】
本発明の電気接触子の製造方法は、（１）前記接点と前記台金との間にろう材を介在させる、（２）前記接点と前記台金の少なくとも一方の接合面にめっき層を形成する、及び（３）前記接点の接合面にＡｇ又はＡｇ合金板を接合させる、という手段の少なくとも1つを採用することにより、前記接点と前記台金との間に、ろう材、めっき層、Ａｇ板及びＡｇ合金板から選ばれた少なくとも1種のインサート金属を介在させて、前記接合作業を行うことが好ましい。この態様によれば、インサート金属を介在させることにより、接点と台金とを短時間で接合でき、かつ、接合強度の安定性が向上する。
【００１６】
本発明の電気接触子の製造方法は、前記凹部の内底面には、更に深い溝が部分的に形成されていることが好ましく、前記溝は、前記凹部の内底面の周縁に沿って枠状に形成されていることがより好ましい。この態様によれば、接点と台金との接合面が軟化又は溶融すると、前記溝に入り込むので、軟化又は溶融した金属が接点の外方にはみ出すことをより効果的に防止できると共に、溝に入り込んだ金属によってアンカー効果がもたらされるので、せん断強度が向上し、接点と台金の接合強度の安定性がより向上する。
【発明の効果】
【００１７】
本発明によれば、台金の接点が当接する部分に、接点が嵌まり込む凹部を形成しておくことにより、両者の位置合わせが容易になる。そして、台金と接点とを接合する際、接合面の金属が凹部内に保持されるので、きれいな接合面が得られ、更に、接点が台金の凹部に嵌まり込んだ状態で台金と接合されるので、接点と台金との接合強度の安定性を高めることができる。
【発明を実施するための最良の形態】
【００１８】
この電気接触子の製造方法は、台金１と接点３とを接合させてなる電気接触子を製造することを目的としたものである。
【００１９】
図１（ａ）,（ｂ）に示すように、この実施形態における台金１は、略帯状に所定長さで伸びていると共に、その両側部１ａ，１ａが中間部１ｂに対して外方に折り曲げられた形状をなしている。そして、図２に示すように、この台金１の両側部１ａ，１ａの下面側には、接点３を嵌り込ませる凹部１ｃが形成されている。
【００２０】
凹部１ｃの深さＷ１は、凹部１ｃに嵌合配置させる接点３の厚さの１０％以下が好ましく、５〜１０％がより好ましい。台金１に形成された凹部１ｃの深さＷ１が上記範囲内であれば、接合面の金属のはみ出しを効率的に抑制できる。
【００２１】
台金１、接点３の金属材料としては、特に限定されない。例えば、台金１としては、Ｃｕ又はＣｕ系合金等が好ましく挙げられる。また、接点３としては、下記表１に示す材料（Ａｇ系材料、Ａｇ-酸化系材料、Ｗ系材料、Ｃｄ系材料）などが挙げられる。
【００２２】
【表１】
0005120052.tif 000002
【００２３】
そして、この製造方法では、台金１の凹部１ｃに接点３を嵌まり込ませて、接点３と台金１とを重ね合わせて支持する。この実施形態では、重ね合わされた接点３及び台金１は、治具５０によって保持されている。
【００２４】
治具５０は、図１（ａ）に示すように、基台部５１と、該基台部５１に着脱可能に装着され、台金１を治具５０に押え付ける押え部５５とを有している。
【００２５】
基台部５１には、台金１に沿った形状をなし、台金１を位置決め保持する保持凹部５２が所定深さで形成されている。また、前記保持凹部５２の両側には、接点３が嵌め込まれる嵌合凹部５３，５３がそれぞれ形成されている。
【００２６】
押え部５５は、前記台金１の中間部１ｂの上面形状に適合した形状をなしている。そして、基台部５１の嵌合凹部５３に接点３を嵌め込むと共に、その上に台金１を重ね合わせて配置し、前記台金１の中間部１ｂの上面に押え部５５を挿入配置して、図示しない固定手段で基台部５１に装着することにより、台金１が浮かないように押え付けられて、台金１と接点３とを重ね合わせて支持させる。
【００２７】
治具５０の材料としては、セラミックス又はステンレスが好ましく用いられる。これらの材料は耐熱性が高く、熱伝導度が低いので、後述する回転ツール２２の先端面が、台金１上を回転する際に生じる摩擦熱が、治具５０に伝熱されにくくなる。このため、摩擦熱を、台金１と接点３との接触面に効率良く伝熱させることができ、後述する台金１と接点３との接合を迅速に行うことが可能となる。
【００２８】
治具５０によって重ね合わされた接点３及び台金１は、例えば、図３（ａ）に示す製造装置１０にセットされて、該製造装置１０によって接合される。
【００２９】
図３（ａ）を用いて製造装置１０について説明する。この製造装置１０は、台金１及び接点３を重ね合わせて支持する治具５０が固定される固定盤１２と、該固定盤１２から垂設した柱部１４と、該柱部１４に昇降手段１６を介して昇降可能に支持されたツール支持筒１８と、該ツール支持筒１８の下方に固定チャック２０を介して固定された回転ツール２２とを有している。前記ツール支持筒１８の上方には、回転手段２４が配置されており、その回転軸が前記回転ツール２２に連結されている。したがって、回転ツール２２は、昇降手段１６により、治具５０に対して進退可能に昇降動作すると共に、回転手段２４により所定速度で回転動作するように構成されている。
【００３０】
回転ツール２２は、例えば、図３（ｂ）、（ｃ）に示すものが好ましく用いることができる。
【００３１】
図３（ｂ）に示す回転ツール２２ａは、先端に向かって次第に縮径した円柱状をなし、その先端面が平坦な円形状となっている。この回転ツール２２ａは、台金１の接点３に当接していない面の、接点３に対応する位置で回転することにより、台金１の上面と回転ツール２２ａの先端面との間に摩擦熱を生じさせつつ、台金１内に押し込まれるようになっている。
【００３２】
図３（ｃ）に示す回転ツール２２ｂは、平坦な先端面２５の中央から、所定高さで突出した先端面２５よりも小径の突起２６を有している。この回転ツール２２ｂは、突起２６が台金１内部に埋もれて摩擦熱を発生させるようになっているので、台金１の板厚が大きい場合に特に有効である。台金１の板厚が大きいと、接合面に摩擦熱を伝熱するため回転ツールの押込量が多くなるので、台金１が塑性変形することがあるが、先端面２５に突起２６を設けることで、回転ツールの突起２６がより深く押し込まれて接合面に伝熱されるので、台金１の塑性変形をできるだけ抑えることができる。
【００３３】
次に、上記製造装置１０を用いた場合における、本発明の電気接触子の製造方法の第一の実施形態について説明する。
【００３４】
まず、接点３を、基台部５１の嵌合凹部５３に嵌め込む。次いで、保持凹部５２に台金１を挿入配置し、接点３の上面に、凹部１ｃが配置されるように載置する。そして、台金１の中間部１ｂの上面に押え部５５を嵌入して、図示しない固定手段で基台部５１に押え部５５を装着する。その結果、図１に示すように、台金１の凹部１ｃに、接点３が嵌合した状態で、接点３と台金１とが重ね合わされて支持される。
【００３５】
上記状態の台金１及び接点３を、製造装置１０の固定盤１２の所定位置に配置固定した後、回転ツール２２を所定速度で回転させながら、台金１に向けて押し込んでいく。そして、回転ツール２２の先端面が台金１に接触すると、回転ツール２２と台金１との間に摩擦熱が生じ、更に、回転ツール２２が回転しながら押し込まれていくことにより、図１（ａ）の矢印Ｈに示すように、前記摩擦熱が台金１を通って接点３と台金１との接合面に伝達されて、この接合面が加熱される。こうして台金１と接点３との接触面に高温の熱と加圧力が付与され、台金１と接点３との接合面において固相拡散接合がなされて、固相拡散接合部が生成され、この固相拡散接合部を介して、台金１と接点３とが互いに接合される。ここで、固相拡散接合とは、原子の拡散を利用して接合する拡散接合の一つで、接合面間を溶融させずに、固相状態で接合する方法である。
【００３６】
このように本発明では、台金１の接点３が当接する部分に、接点３が嵌まり込む凹部１ｃを形成したので、台金１と接点３との位置合わせが容易になる。また、回転ツール２２と台金１との摩擦熱により、接点３と台金１との接合面を局部的に加熱して、接点３と台金１とを接合する。摩擦熱は、回転ツール２２と台金１の接触部に局部的に発生して、その反対面側に配置された接合面に効率よく伝熱されるので、台金１の熱変形等を最小限に抑えることができ、台金１が鈍って軟化してしまうことを防止でき、接合に必要なエネルギーを低減できると共に、接合速度を高めて生産性を向上させることができる。そして、摩擦熱により加熱された接合面の金属は、接点３の外方にはみ出すことなく、台金１の凹部１ｃ内に保持されるので、きれいな接合面が得られ、更には、接点３が台金１の凹部１ｃに嵌まり込んだ状態で接合されるので、接点３と台金１との接合強度の安定性をより高めることができる。
【００３７】
本発明の電気接触子の製造方法の第二の実施形態について、図４を用いて説明する。
【００３８】
この実施形態では、図４に示すように、接点３と台金１との間にインサート金属Ｍを介在させた状態で、台金１に回転ツール２２を押し込んで接点３と台金１とを接合する。インサート金属Ｍを介在させることで、接点３と台金１とを比較的短時間で、効率よく接合することができる。
【００３９】
接点３と台金１との間にインサート金属Ｍを介在させる方法としては、例えば、以下の方法が挙げられる。
【００４０】
（１）接点３と台金１との間にろう材を介在させる方法
（２）接点３と台金１の少なくとも一方の接合面にめっき層を形成する方法
（３）接点３の接合面にＡｇ又はＡｇ合金板（以下、Ａｇ系板と記す）を接合させる方法
【００４１】
これらは複数組み合わせて用いてもよい。例えば、めっき層からなるインサート金属と、ろう材からなるインサート金属とを併用する系が好ましく挙げられる。この態様によれば、ろう材の濡れ性をめっき層によって向上させることができるので、例えば、めっき層からなるインサート金属の全体に、ろう材からなるインサート金属が部分的に盛られている場合であっても、回転ツール２２の摩擦熱によってろう材が溶融したとき、めっき層上をスムーズに流れて、接合面全体にろう材を行き渡らせることができるので、台金１と接点３との接合作業を迅速かつ安定して行うことができる。
【００４２】
上記（１）の方法において、ろう材としては、銀ろう、りん銅ろうなどを好適に用いることができる。これらのろう材は、回転ツール２２の摩擦熱で容易に溶融するので、接点３と台金１とを液相拡散接合によって互いに接合させることができる。ここで、液相拡散接合とは、原子の拡散を利用して接合する拡散接合の一つで、接合すべき部材の接合面間を一時的に溶融・液化させ、液相状態で接合する方法である。
【００４３】
上記（２）の方法において、めっき層としては、銀系メッキ（例えば、銀メッキ）、金系メッキ（例えば、金メッキ）、錫系メッキ（例えば、錫メッキ）、ニッケル系メッキ（例えば、ニッケルメッキ、ニッケルリンメッキ）、クロム系メッキ（例えばクロムメッキ）、亜鉛系メッキ（例えば、亜鉛メッキ、亜鉛ニッケルメッキ）、はんだ系メッキ（例えば、錫銀メッキ、錫鉛メッキ）などを好適に用いることができる。なお、上記各系メッキには、各系の合金メッキも含まれる。例えば、銀系メッキであれば、銀を主成分として、その他の金属が含有された銀系合金からなるメッキを含む。これらのめっき層は、回転ツール２２の摩擦熱によって、溶融しないものでも、溶融するものでもよい。摩擦熱によって溶融しないメッキ層（すなわち、融点の高いもの）を用いた場合は、固相拡散接合により接点３と台金１とを接合でき、摩擦熱によって溶融するメッキ層（すなわち、融点の低いもの）を用いた場合は、液相拡散接合により接点３と台金１とを接合できる。
【００４４】
上記（３）の方法において、Ａｇ系板としては、Ａｇ、Ａｇ−Ｃｄなどが挙げられる。また、上記Ａｇ系板を接点３の接合面に接合する方法としては、従来周知の接合方法で接合することができ、例えば、クラッド接合や接着剤等によって接合できる。Ａｇ系板は、融点が高く、回転ツール２２の摩擦熱によって溶融しないので、Ａｇ系板を介在させた場合、固相拡散接合により接合される。
【００４５】
本実施例においても、台金１に凹部１ｃを設けているので、インサート金属Ｍが接点の外側へはみ出すことを抑制することができる。
【００４６】
本発明の電気接触子の製造方法の第三の実施形態について、図５を用いて説明する。
【００４７】
この実施形態では、図５（ａ）〜（ｃ）に示すように、台金１の凹部１ｃの内底面に、溝部１ｄが部分的に形成されている台金を用いる点で、上記第一及び第二の実施形態と相違する。
【００４８】
この態様によれば、台金１の接点３側の面に、凹部１ｃの内底面に、溝部１ｄを形成することにより、台金１と接点３との固相拡散接合時に、接点３側の接触面が塑性変形して、台金１の溝１ｄに入り込んで接合されるため、せん断方向の力に対してアンカー効果が働き、せん断強度を高めることができる。
【００４９】
溝部１ｄの形状としては、図５（ａ）に示すような三角溝、図５（ｂ）に示すような四角溝、図５（ｃ）に示すような半円溝が一例として挙げられる。
【００５０】
溝部１ｄの深さは、０．３ｍｍ以下が好ましい。また、溝部１ｄの幅は０．３ｍｍ以下が好ましい。溝部１ｄの深さや幅が０．３ｍｍを超えると、接合面に欠陥（未接合の部分）が生じて、接合面積が低下し、接合強度が低下するおそれがある。
【００５１】
また、溝部１ｄは、凹部１ｃの内底面の周縁に沿って枠状に形成されていることが好ましい。枠状に形成することで、アンカー効果がより効果的に発揮できる。また、インサート金属を介在させた場合は、インサート金属が接点３の外側にはみ出やすいが、溝部１ｄを設けることで、接合面からの金属のはみ出しをより効果的に抑制でき、よりきれいな接合面を形成し易くなる。
【図面の簡単な説明】
【００５２】
【図１】本発明の電気接触子の製造方法に用いられる治具、及び、それに支持される台金と接点とを示しており、（ａ）は（ｂ）のＡ−Ａ矢示線における略断面説明図、（ｂ）は平面図である。
【図２】同電気接触子の製造方法に用いられる台金の概略構成図である。
【図３】同電気接触子の製造方法に用いられる製造装置の概略構成図である。
【図４】本発明の電気接触子の製造方法の第二の実施形態の概略構成図である。
【図５】本発明の電気接触子の製造方法の第三の実施形態で用いられる台金の概略構成図である。
【符号の説明】
【００５３】
１：台金
１ａ：側部
１ｂ：中間部
１ｃ：凹部
１ｄ：溝部
３：接点
１０：製造装置
１２：固定盤
１４：柱部
１６：昇降手段
１８：ツール支持筒
２０：固定チャック
２２，２２ａ，２２ｂ：回転ツール
２４：回転手段
２５：先端面
２６：突起
５０：治具
５１：基台部
５２：保持凹部
５３：嵌合凹部
【図１】
0005120052.tif 000003
【図２】
0005120052.tif 000004
【図３】
0005120052.tif 000005
【図４】
0005120052.tif 000006
【図５】
0005120052.tif 000007